(57)【要約】【課題】高温での耐久性と耐冷時異音特性とを兼ね備えた転がり軸受を提供することを目的とする。【解決手段】転がり軸受１は、自動車用電装補機に用いられ、外周に内輪軌道面２ａを有する内輪２と、内周に外輪軌道面３ａを有する外輪３と、内輪軌道面２ａと外輪軌道面３ａとの間を転動する複数の転動体４と、該転動体４の周囲に封入されたグリース７とを備え、グリース７の基油が、エーテル油を主成分とし、内輪軌道面２ａ、外輪軌道面３ａ、および転動体４の転動面から選ばれる少なくとも１つの表面に、ＤＬＣ、二硫化モリブデン、二硫化タングステン、またはフッ素樹脂の非粘着性被膜８を有する。【選択図】図１
2019044955.tif 000002
【特許請求の範囲】
【請求項１】
自動車用電装補機に用いられ、外周に内輪軌道面を有する内輪と、内周に外輪軌道面を有する外輪と、前記内輪軌道面と前記外輪軌道面との間を転動する複数の転動体と、該転動体の周囲に封入されたグリースとを備えるグリース封入転がり軸受であって、
前記グリースの基油が、エーテル油を主成分とし、
前記内輪軌道面、前記外輪軌道面、および前記転動体の転動面から選ばれる少なくとも１つの表面に、ＤＬＣ、二硫化モリブデン、二硫化タングステン、またはフッ素樹脂の被膜を有することを特徴とするグリース封入転がり軸受。
【請求項２】
前記転動体を保持する保持器を有さないことを特徴とする請求項１記載のグリース封入転がり軸受。
【請求項３】
前記エーテル油が、アルキルジフェニルエーテル油であることを特徴とする請求項１または請求項２記載のグリース封入転がり軸受。
【請求項４】
前記エーテル油は、４０℃における動粘度が２０〜９０ｍｍ2／ｓで、流動点が−３０℃以下であることを特徴とする請求項３記載のグリース封入転がり軸受。
【請求項５】
−２０℃以下の温度条件における前記グリースの前記被膜に対する粘着力が、同温度条件における前記グリースの軸受鋼に対する粘着力の８０％以下であることを特徴とする請求項１から請求項４までのいずれか１項記載のグリース封入転がり軸受。
【請求項６】
前記自動車用電装補機が、ファンカップリング装置、オルタネータ、アイドラプーリ、テンションプーリ、電磁クラッチ、またはコンプレッサであることを特徴とする請求項１から請求項５までのいずれか１項記載のグリース封入転がり軸受。
【発明の詳細な説明】
【技術分野】
【０００１】
本発明は、超低温から高温までの広い温度範囲で使用され、かつ、高速回転で使用されるグリース封入転がり軸受に関する。特に、自動車用電装補機に使用されるグリース封入転がり軸受に関する。
【背景技術】
【０００２】
例えば、自動車用電装補機には、グリースが封入された転がり軸受が組み込まれており、このグリース封入転がり軸受は、例えば−４０℃〜１８０℃の温度範囲で使用される。グリース封入転がり軸受において、高温での耐久性を重視した場合には、耐熱性の高い油を基油としたグリースが用いられる。しかしながら、耐熱性の高い油は流動点も高く、低温下では固化するため、そのような低温下でグリース封入転がり軸受を作動させると、作動時に異音（以下、冷時異音という）が発生する問題がある。
【０００３】
従来、このような冷時異音を低減するための対処が種々検討されており、例えば、特許文献１には、流動点の低い油を主成分とした基油を用いたグリースを封入した転がり軸受が提案されている。
【先行技術文献】
【特許文献】
【０００４】
【特許文献１】特開２００６−２４９２７１号公報
【発明の概要】
【発明が解決しようとする課題】
【０００５】
しかしながら、一般に流動点の低い油は冷時異音の低減には適しているが、その反面、酸化しやすいという性質がある。そのため、特に自動車用電装補機のような高速回転の環境下では、流動点の低い油が酸化した結果、局所的な発熱が大きくなり、早期に潤滑不良となるおそれがある。それ故、冷時異音を低減しつつ、高温での耐久性にも優れる転がり軸受が望まれている。
【０００６】
本発明は上記事情に鑑みてなされたものであり、高温での耐久性と耐冷時異音特性とを兼ね備えた転がり軸受を提供することを目的とする。
【課題を解決するための手段】
【０００７】
本発明のグリース封入転がり軸受は、自動車用電装補機に用いられ、外周に内輪軌道面を有する内輪と、内周に外輪軌道面を有する外輪と、上記内輪軌道面と上記外輪軌道面との間を転動する複数の転動体と、該転動体の周囲に封入されたグリースとを備えるグリース封入転がり軸受であって、上記グリースの基油が、エーテル油を主成分とし、上記内輪軌道面、上記外輪軌道面、および上記転動体の転動面から選ばれる少なくとも１つの表面に、ＤＬＣ、二硫化モリブデン、二硫化タングステン、またはフッ素樹脂の被膜を有することを特徴とする。
【０００８】
上記転動体を保持する保持器を有さないことを特徴とする。上記エーテル油が、アルキルジフェニルエーテル油であることを特徴とする。また、上記エーテル油は、４０℃における動粘度が２０〜９０ｍｍ2／ｓで、流動点が−３０℃以下であることを特徴とする。
【０００９】
−２０℃以下の温度条件における上記グリースの上記被膜に対する粘着力が、同温度条件における上記グリースの軸受鋼に対する粘着力の８０％以下であることを特徴とする。
【００１０】
上記自動車用電装補機が、ファンカップリング装置、オルタネータ、アイドラプーリ、テンションプーリ、電磁クラッチ、またはコンプレッサであることを特徴とする。
【発明の効果】
【００１１】
本発明のグリース封入転がり軸受は、グリースがエーテル油を主成分とする基油を用いるので、高温での耐久性に優れる。また、内輪軌道面、外輪軌道面、および転動体の転動面から選ばれる少なくとも１つの表面に、ＤＬＣ、二硫化モリブデン、二硫化タングステン、またはフッ素樹脂の被膜を有するので、冷時異音を低減させることができる。このため、高温での耐久性と耐冷時異音特性とを兼ね備えた転がり軸受を得ることができる。
【００１２】
また、保持器を有さないので、軸受内部の接触部が減少し、冷時異音の抑制に一層効果的である。エーテル油がアルキルジフェニルエーテル油であるので、高温での耐久性に優れる。また、このアルキルジフェニルエーテル油が、４０℃における動粘度が２０〜９０ｍｍ2／ｓであり、流動点が−３０℃以下であるので、冷時異音を抑制しつつ、高速回転の環境下においても潤滑性を良好に保つことができる。
【００１３】
−２０℃以下の温度におけるグリースの被膜に対する粘着力が、同温度条件における同グリースの軸受鋼に対する粘着力の８０％以下であるので、冷時異音を低減させることができる。
【００１４】
自動車用電装補機であるファンカップリング装置、オルタネータ、アイドラプーリ、テンションプーリ、電磁クラッチ、またはコンプレッサにグリース封入軸受を適用する場合、高速回転の環境下や幅広い温度環境下で使用されることになる。本発明のグリース封入転がり軸受は、高温での耐久性と耐冷時異音特性とを兼ね備えているので、これらの用途に好適に利用できる。
【図面の簡単な説明】
【００１５】
【図１】本発明のグリース封入転がり軸受の一例を示す一部断面図である。
【図２】本発明のグリース封入転がり軸受の他の例を示す一部断面図である。
【図３】図１の転がり軸受を用いたアイドラプーリの断面図である。
【図４】冷時異音試験の測定結果を示す図である。
【図５】粘着力の測定結果を示す図である。
【発明を実施するための形態】
【００１６】
本発明の転がり軸受は自動車用電装補機に用いられる。自動車用電装補機に用いられる転がり軸受は、−４０℃〜１８０℃といった広い温度範囲で使用されるため、高温耐久性や低温性などが要求される。また、該転がり軸受を低温下で使用する際には、冷時異音が問題となる。本発明における冷時異音は、低温下で発生する異音全般（ジャリ音やＨＯＯＴ音）を対象とする。特に、始動時のわずかな時間において発生する物体が剥がれるような音であるジャリ音を対象とする。この冷時異音は、転がり軸受の使用温度が低温になればなるほど、発生する可能性が高くなる。
【００１７】
本発明の転がり軸受は、内輪、外輪、転動体を軸受部材として備えてなり、これら軸受部材の所定の位置に、ＤＬＣ（ダイヤモンドライクカーボン）、二硫化モリブデン（ＭｏＳ2）、二硫化タングステン（ＷＳ2）、またはフッ素樹脂からなる被膜（以下、「非粘着性被膜」ともいう）を有することを特徴とする。
【００１８】
本発明の転がり軸受の一例を図１に基づいて説明する。図１はグリースが封入されている転がり軸受（深溝玉軸受）の一部断面図である。転がり軸受１は、外周面に内輪軌道面２ａを有する内輪２と内周面に外輪軌道面３ａを有する外輪３とが同心に配置され、内輪軌道面２ａと外輪軌道面３ａとの間に複数個の転動体４が配置される。これら複数の転動体４は、保持器５に保持されている。シール部材６が外輪３に固定されており、少なくとも転動体４の周囲にグリース７が封入されている。この転がり軸受１は、内輪２の外周面（内輪軌道面２ａを含む）と、外輪３の内周面（外輪軌道面３ａを含む）に、上述の非粘着性被膜８が形成されている。
【００１９】
上述した冷時異音の発生は、軸受内部の接触部におけるグリースの粘着力を加振力とした系の自励振動が原因と推測される。低温下では、この接触部において高粘弾性となったグリースを粘着剤として接触部間における物体同士が相対運動することになる。この場合、一般的なグリース封入転がり軸受においては転動体と軌道輪、または転動体と保持器といった接触面が互いに離れる瞬間に、グリースは引張荷重を受け内部に弾性エネルギーを蓄積するとともに、破断する際にその蓄積したエネルギーを放出する。それが転動体や軌道輪、保持器に与える加振力となり、振動と音の発生に繋がると考えられる。
【００２０】
本発明の転がり軸受１は、内輪軌道面２ａおよび外輪軌道面３ａに非粘着性被膜８を有するので、低温時において、グリースと軌道面との界面が弱い力で剥離し、強い加振力が発生しない。その結果、冷時異音を低減することができる。非粘着被膜としては、グリースとの非粘着性が高い被膜であれば、様々な結晶状態のものでもよい。また、非粘着被膜には、ＤＬＣ、二硫化モリブデン、二硫化タングステン、フッ素樹脂以外に、バインダ成分を配合できる。なお、非粘着性被膜は、グリースの粘着力によって脱落し難い被膜であることが好ましい。
【００２１】
非粘着性被膜に用いられるＤＬＣは、構造的にはダイヤモンドとグラファイトが混ざり合った両者の中間構造を有するものである。ＤＬＣは、ダイヤモンドと同等に硬度が高く、耐摩耗性、固体潤滑性、熱伝導性、化学安定性等に優れる。ＤＬＣ膜を形成する方法には周知の方法を用いることができ、例えば、アンバランスドマグネトロンスパッタリング、アークイオンプレーティング、プラズマＣＶＤなどを例示できる。また、非粘着性被膜としてＤＬＣ膜を用いる場合は、ＤＬＣ膜と軸受部材との密着性を高めるため、ＤＬＣ膜と軸受部材との間に、クロム、タングステン、チタン、タングステンカーバイト、シリコンのうち少なくとも一つ以上の元素を含む中間層を設けることが好ましい。
【００２２】
非粘着性被膜に用いられるフッ素樹脂としては、ＰＴＦＥ（ポリテトラフルオロエチレン）樹脂、ＰＦＡ（テトラフルオロエチレン−パーフルオロアルキルビニルエーテル）共重合体樹脂、ＥＴＦＥ（テトラフルオロエチレン−エチレン）共重合体樹脂、ＦＥＰ（パーフルオロエチレン−プロペン）共重合体樹脂、ＰＶＤＦＦ（ポリビニリデンフルオライド）樹脂、ＥＣＴＦＥ（クロロトリフルオロエチレン−エチレン）共重合体樹脂などが挙げられる。
【００２３】
非粘着性被膜として、二硫化モリブデン、二硫化タングステン、またはフッ素樹脂を用いる場合は、単一素材からなる被膜であってもよく、また、非粘着性を損なわなければ樹脂やケイ酸ナトリウムなどをバインダとして含む複合材からなる被膜であってもよい。また、二硫化モリブデン膜、二硫化タングステン膜、またはフッ素樹脂膜を形成する方法には、周知の方法を用いることができ、例えば、ショット処理（原料粉末をエアーで対象面に高速噴射する処理）、スパッタリング、分散液での塗装などを例示できる。
【００２４】
非粘着性被膜の膜厚（ＤＬＣ膜の場合は中間層も含めた膜厚）は、０．１μｍ以上１．０μｍ以下であることが好ましい。０．１μｍ未満では測定や膜厚の管理が困難であり、１．０μｍを超えると膜厚の不均一さが軌道面や転動面の真円度不良に繋がり易くなる。
【００２５】
本発明の転がり軸受に封入されるグリースは、エーテル油を含む基油と増ちょう剤とから構成される。エーテル油としては、例えば、ポリフェニルエーテル油、アルキルジフェニルエーテル油、アルキルトリフェニルエーテル油、アルキルテトラフェニルエーテル油などが挙げられる。これらの中でも、高温での耐久性の点から、アルキルジフェニルエーテル油が好ましい。 アルキルジフェニルエーテル油としては、モノアルキルジフェニルエーテル油、ジアルキルジフェニルエーテル油、ポリアルキルジフェニルエーテルなどが挙げられる。
【００２６】
特に、エーテル油の中でも、４０℃における動粘度が２０〜１５０ｍｍ2／ｓであり、流動点が−２０℃以下のエーテル油が好ましく、４０℃における動粘度が２０〜９０ｍｍ2／ｓであり、流動点が−３０℃以下のエーテル油がより好ましい。
【００２７】
上記基油は、エーテル油のみからなるか、または、エーテル油と他の基油との混合物である。エーテル油と混合する油として、例えば、高度精製油、鉱油、エステル油、合成炭化水素油（ＰＡＯ油）、シリコーン油、フッ素油およびこれらの混合油などを使用できる。なお、エーテル油と混合する油においても、その動粘度範囲と流動点は上記範囲内であることが好ましい。本発明の基油はエーテル油を主成分として含むので、エーテル油の含有量は、基油（混合油）全体に対して５０質量％以上であり、好ましくは８０質量％以上である。特に、エーテル油のみからなる基油（エーテル油１００％）とすることが好ましい。
【００２８】
これらを考慮して、グリースに用いられる基油としては、例えば、アルキルジフェニルエーテル油のみを用い、該アルキルジフェニルエーテル油の４０℃における動粘度が２０〜９０ｍｍ2／ｓであり、流動点が−３０℃以下であることが特に好ましい。
【００２９】
上記基油は、グリース全体に対して６０〜９０質量％含有することが好ましい。基油の含有量が６０質量％未満では、寿命低下のおそれがあり、９０質量％をこえると、相対的に増ちょう剤量が少なくなり、グリース化が困難になるおそれがある。
【００３０】
グリースに用いられる増ちょう剤は、特に限定されず、通常グリースの分野で使用される一般的なものを使用できる。例えば、金属石けん、複合金属石けんなどの石けん系増ちょう剤、ベントン、シリカゲル、ウレア化合物、ウレア・ウレタン化合物などの非石けん系増ちょう剤を使用できる。金属石けんとしては、ナトリウム石けん、カルシウム石けん、アルミニウム石けん、リチウム石けんなどが、ウレア化合物、ウレア・ウレタン化合物としては、ジウレア化合物、トリウレア化合物、テトラウレア化合物、他のポリウレア化合物、ジウレタン化合物などが挙げられる。
【００３１】
上記増ちょう剤は、グリース全体に対して１０〜４０質量％含有することが好ましい。より好ましくは、グリース全体に対して１０〜２０質量％とする。増ちょう剤の含有量が１０重量％未満では、増ちょう効果が少なくなり、４０重量％をこえると、相対的に基油量が少なくなり寿命低下のおそれがある。
【００３２】
グリースの混和ちょう度（ＪＩＳ Ｋ ２２２０）は、２００〜３５０の範囲にあることが好ましい。ちょう度が２００未満である場合は、油分離が小さく潤滑不良となるおそれがある。一方、ちょう度が３５０をこえる場合は、グリースが軟質で軸受外に流出しやすくなり好ましくない。
【００３３】
また、グリースには、必要に応じて公知の添加剤を添加できる。添加剤としては、例えば、有機亜鉛化合物、有機モリブデン化合物などの極圧剤、アミン系、フェノール系、イオウ系化合物などの酸化防止剤、イオウ系、リン系化合物などの摩耗防止剤、多価アルコールエステルなどの防錆剤、二硫化モリブデン、グラファイトなどの摩擦低減剤、エステル、アルコールなどの油性剤などが挙げられる。
【００３４】
上述したように、冷時異音の発生は、軸受内部の接触部におけるグリースの粘着力を加振力とした系の自励振動が原因と推測されるため、低温下におけるグリースと接触部との粘着力が小さいことが好ましい。粘着力を小さくすることで、グリースに蓄積されるエネルギーを低減することができる。例えば、−２０℃以下の温度下において、非粘着性被膜を有さない場合よりも非粘着性被膜を有する場合で粘着力の低くなるグリースを用いることが好ましい。具体的な数値として、本発明のグリースは、−２０℃以下の温度下において、非粘着性被膜に対する粘着力が、２５Ｎ以下であることが好ましく、２０Ｎ以下であることがより好ましい。その結果、低温下においてグリースと非粘着性被膜の間は弱い力で剥離するため、強い加振力が発生せず、冷時異音の低減に寄与する。言い換えると、−２０℃以下の温度におけるグリースの非粘着性被膜に対する粘着力が２５Ｎ以下となるように、グリースおよび非粘着性被膜を選択するとよい。
【００３５】
図１において、転がり軸受１は、転がり軸受１の軌道面、つまり内輪２の内輪軌道面２ａおよび外輪３の外輪軌道面３ａに非粘着性被膜８を有する構成としたが、これに代えて、転がり軸受１が、転動体４の表面、つまり転動面に非粘着性被膜８を有する構成としてもよい。この構成においても、軸受部材間における接触部の粘着力を低減できる。すなわち、低温時において、グリースと転動面との界面が弱い力で剥離し、強い加振力が発生しないため、冷時異音の発生を抑制することができる。また、非粘着性被膜８は、内輪２の内輪軌道面２ａ、外輪３の外輪軌道面３ａ、および転動体４の転動面から選ばれる少なくとも１つの表面に形成されていればよい。よって、上述した以外の具体的構成として、例えば、転がり軸受１の軌道面および転動体４の転動面のいずれにも非粘着性被膜を形成してもよい。
【００３６】
また、図１において転がり軸受１は保持器５を有する構成としたが、転がり軸受１が保持器を有さない構成としてもよい。図２は、保持器なしの構成の転がり軸受（深溝玉軸受）の一部断面図である。図２の転がり軸受１’における保持器以外の軸受構成は、図１の転がり軸受と同様である。冷時異音は、軸受内部の接触部で発生するため、図２のように保持器を有さない構成とすることで、転動体と保持器の接触面で発生する粘着力に伴う加振力をなくすことができる。また、保持器のポケット面の背面などに付着している高粘弾性なグリースが軌道面に飛散することに伴う接触面の粘着力の増大や持続力強化もなくすことができる。そのため、保持器を有さない構成とすることで、加振力を一層低減させ、ひいては冷時異音の低減により効果的である。
【００３７】
また、転がり軸受において、転動体の数は特に限定されないが、該転動体の数を、同径サイズの転がり軸受の通常の数よりも減らすことができる。例えば、外径サイズ３０ｍｍ〜５０ｍｍの軸受では通常は６〜８個の転動体が用いられるところ、その転動体の数を３〜５個にすることができる。この場合、転動体の転動面の面積が減少するため、軸受部材間における接触面の粘着力を低減できる。なお、転動体の数を通常よりも減らす場合、軸受寿命を考慮して、転がり軸受が小型でかつ荷重が小さい軸受に適用することが好ましい。例えば、転がり軸受の外径サイズが４０ｍｍで、ラジアル荷重２００Ｎの転がり軸受に適用できる。
【００３８】
ここで、玉軸受の基本動定格荷重Ｃｒを算出するLundberg-Palmgrenの理論に基づく関係式によると、玉数Ｚの指数は２／３となっている。例えば、玉数が７個の玉軸受において玉数を４個にした場合、基本動定格荷重Ｃｒは玉数７の場合に比べ、理論上４(2/3)／７(2/3)倍（約０．６９倍）となる。例えば、後述する実施例において、玉数７個の転がり軸受６２０３の基本動定格荷重Ｃｒは９６００Ｎである。これに対して、玉数を４個にした場合、基本動定格荷重Ｃｒは６６１０Ｎとなるが、使用荷重であるラジアル荷重２００Ｎに対して十分大きいため軸受寿命への影響はほとんどない。
【００３９】
本発明の転がり軸受を適用する自動車用電装補機の例を図３に示す。図３は駆動ベルト用テンショナーとして使用されるアイドラプーリの構造の断面図である。このプーリは、鋼板プレス製のプーリ本体１１と、プーリ本体１１の内径に嵌合された単列の転がり軸受１とで構成される。プーリ本体１１は、内径円筒部１１ａと、内径円筒部１１ａの一端から外径側に延びたフランジ部１１ｂと、フランジ部１１ｂから軸方向に延びた外径円筒部１１ｃと、内径円筒部１１ａの他端から内径側に延びた鍔部１１ｄとからなる環体である。内径円筒部１１ａの内径には、図３に示す転がり軸受１の外輪３が嵌合され、外径円筒部１１ｃの外径にはエンジンによって駆動されるベルトと接触するプーリ周面１１ｅが設けられている。このプーリ周面１１ｅをベルトに接触させることにより、プーリがアイドラとしての役割を果たす。
【００４０】
なお、本発明の転がり軸受１は、アイドラプーリ以外にも、ファンカップリング装置、オルタネータ、テンションプーリ、電磁クラッチまたはコンプレッサなどの自動車用電装補機に用いられる。また、図１〜図３では転がり軸受として玉軸受について例示したが、本発明の転がり軸受は、任意の形式の軸受とできる。
【実施例】
【００４１】
（１）冷時異音試験
冷時異音試験では、自動車用電装補機の駆動ベルト用テンショナーを想定し、転がり軸受としては、ＮＴＮ社製６２０３、軸受すきまが０〜−０．０１０ｍｍ（ゼロから負すきま）の軸受を使用した（図１参照）。このうち、実施例１〜７では軸受部材に非粘着性被膜を有する軸受を使用し、比較例１〜４では非粘着性被膜を有さない軸受を使用した。また、実施例１〜７および比較例１、３、４では、グリースとして、基油がアルキルジフェニルエーテル油（４０℃における動粘度が６５ｍｍ2／ｓ、流動点が−４２．５℃）であり、増ちょう剤が脂環式ジウレア化合物であり、該増ちょう剤をグリース全体（基油＋増ちょう剤）に対して１５質量％含むものを用いた。比較例２では、グリースとして、基油がＰＡＯ油（４０℃における動粘度が３０ｍｍ2／ｓ、流動点が−５５℃）であり、増ちょう剤が脂環式ジウレア化合物であり、該増ちょう剤をグリース全体（基油＋増ちょう剤）に対して２０質量％含むものを用いた。また、実施例１〜７および比較例１、３、４のグリースのちょう度は２８０であり、比較例２のグリースのちょう度は２３５である。なお、軸受へのグリース封入量は０．５ｇである。実施例および比較例の各非粘着性被膜について以下に示す。
【００４２】
実施例１の軸受を取り付けた状態のプーリの断面図は、図３に示すとおりである。冷時異音の測定は、−５０℃の低温槽で一定時間冷却した軸受付きプーリを、低温槽から取り出してから常温の試験機に取り付け、軸受温度が−４０℃になった時点で、ラジアル荷重２００Ｎの一定荷重下で運転を開始し、開始から１０秒間の音圧を測定する方法とした。回転速度は停止状態から７５００ｍｉｎ-1までを３０秒間で加速した。冷時異音の評価にはＡ特性フィルタ処理後の音圧の実効値（音圧実効値）を用いた。結果を図４に示す。
【００４３】
（２）粘着力試験
グリースと各材質（非粘着性被膜を含む）との粘着性を確認するために、実施例１〜４および比較例１〜２の各材質からなる板材とシム（金属の薄いフィルム）を用いて粘着力を測定した。粘着力の測定は、グリースを塗布した板材にシムを密着させ、それを−５０℃の低温槽で一定時間冷却した後、常温の試験機に取り付け、板材が−４０℃になった時点でシムを板材から引きはがし、引きはがす際の最大荷重を測定する方法とした。結果を図５に示す。
板材：寸法  Φ５０ｍｍ×７ｍｍ、材質ＳＵＪ２（軸受鋼、以下同じ）
シム：寸法  １０ｍｍ×１００ｍｍ×０．０１ｍｍ、材質ＳＵＳ３０４
グリース塗布部の寸法：１０ｍｍ（シムの幅）×２０ｍｍ
測定速度：１ｍ／ｓ（シムを引きはがす際の速度）
【００４４】
実施例１
軸受の軌道面および上記板材の表面に、クロムとタングステンカーバイトを中間層としたＤＬＣ膜をアンバランスドマグネトロンスパッタリングによって形成した。ＤＬＣ膜および中間層の膜厚は１．０μｍであった。成膜した軸受を用いて冷時異音試験を実施し、成膜した板材を用いて粘着力試験を実施した。なお、軸受は、実施例７および比較例４を除き、転動体（玉）が７個のものを使用した。
【００４５】
実施例２
軸受の軌道面および上記板材の表面に、二硫化モリブデン膜をショット処理によって形成した。膜厚は０．５μｍであった。成膜した軸受を用いて冷時異音試験を実施し、成膜した板材を用いて粘着力試験を実施した。
【００４６】
実施例３
軸受の転動体（玉）および上記板材の表面に、二硫化タングステン膜をショット処理によって形成した。膜厚は０．３μｍであった。成膜した軸受を用いて冷時異音試験を実施し、成膜した板材を用いて粘着力試験を実施した。
【００４７】
実施例４
軸受の軌道面および上記板材の表面に、ＰＴＦＥ樹脂膜をマグネトロンスパッタリングによって形成した。膜厚は０．８μｍであった。成膜した軸受を用いて冷時異音試験を実施し、成膜した板材を用いて粘着力試験を実施した。
【００４８】
実施例５
軸受の軌道面に、クロムとタングステンカーバイトを中間層としたＤＬＣ膜をアンバランスドマグネトロンスパッタリングによって形成した。ＤＬＣ膜および中間層の膜厚は１．０μｍであった。ＤＬＣ膜を有し、かつ、保持器を有さない軸受（図２参照）を用いて冷時異音試験を実施した。
【００４９】
実施例６
軸受の軌道面および軸受の転動体（玉）に、二硫化タングステン膜をショット処理によって形成した。膜厚は０．３μｍであった。成膜した軸受を用いて冷時異音試験を実施した。
【００５０】
実施例７
軸受の軌道面に、クロムとタングステンカーバイトを中間層としたＤＬＣ膜をアンバランスドマグネトロンスパッタリングによって形成した。ＤＬＣ膜および中間層の膜厚は１．０μｍであった。ＤＬＣ膜を有し、かつ、転動体（玉）の数が４個の軸受を用いて冷時異音試験を実施した。
【００５１】
比較例１
非粘着性被膜を有さない軸受を用いて冷時異音試験を実施し、非粘着性被膜を有さない板材を用いて粘着力試験を実施した。
【００５２】
比較例２
グリースの基油として、低温流動性の良いＰＡＯ油を用いた以外は、比較例１と同様にして各試験を実施した。
【００５３】
比較例３
非粘着性被膜を有さず、かつ、保持器を有さない軸受を用いて冷時異音試験を実施した。
【００５４】
比較例４
非粘着性被膜を有さず、かつ、転動体（玉）の数が４個の軸受を用いて冷時異音試験を実施した。
【００５５】
図４より、軌道面および転動面の少なくともいずれかに非粘着性被膜を有する軸受の場合（実施例１〜７）は、非粘着性被膜を有さない軸受の場合（比較例１）に比べて、冷時異音を抑制することができた。また、実施例１および実施例５より、転がり軸受の保持器をなくすことで、冷時異音がより抑制された。このことから、転動体と保持器の接触部におけるグリースの粘着力も冷時異音に影響することが分かった。すなわち、非粘着性被膜と、保持器を有さない構成とを組み合わせることは、冷時異音の抑制に一層効果的である。また、軌道面および保持器と接触する玉自体の数を減らすことで、冷時異音が小幅に低減することが分かった（比較例１、比較例４）。ただし、玉の数を減らした効果は限定的であるため、軌道面の非粘着性被膜とを組み合わせることでより良い冷時異音の低減効果が得られた（実施例７）。
【００５６】
また、図４および図５の結果より、低温下におけるグリースの粘着力を低減させると、冷時異音も低減することが分かった。図５より、表面に非粘着性被膜を有する板材の場合（実施例１〜４）は、非粘着性被膜を有さない板材、つまり表面がＳＵＪ２の板材の場合（比較例１）に比べて、グリースの粘着力が８０％以下となった。ここで、比較例２は、低温流動性のよいＰＡＯ油を基油とするグリースを用いているため、該粘着力は小さく、冷時異音が低減されている。しかしながら、このＰＡＯ油は流動点が低く酸化しやすいため、高温での耐久性に懸念がある。一方、実施例１〜７のグリースの基油であるエーテル油は高温での耐久性に優れる。
【００５７】
また、二硫化モリブデン（実施例２）および二硫化タングステン（実施例３）では、表層の脱落現象により粘着力は著しく低くなったが、冷時異音はそれほど低下しなかった。これは高粘弾性のグリースが運転時に非粘着性被膜をかきとり、部分的に基材が露出したためと考えられる。以上のように、本発明の転がり軸受は、高温での耐久性と耐冷時異音特性とを兼ね備えているので、低温から高温までの幅広い温度範囲での使用に適している。
【産業上の利用可能性】
【００５８】
本発明の転がり軸受は、高温での耐久性と耐冷時異音特性とを兼ね備えているので、低温から高温までの幅広い温度範囲で使用される軸受として広く使用される。特に、自動車用電装補機であるファンカップリング装置、オルタネータ、アイドラプーリ、テンションプーリ、電磁クラッチ、またはコンプレッサに適用するグリース封入転がり軸受として好適である。
【符号の説明】
【００５９】
１、１’    転がり軸受
２    内輪
３    外輪
４    転動体
５    保持器
６    シール部材
７    グリース
８    非粘着性被膜
１１  プーリ本体
【図１】
2019044955.tif 000003
【図２】
2019044955.tif 000004
【図３】
2019044955.tif 000005
【図４】
2019044955.tif 000006
【図５】
2019044955.tif 000007